СПОСОБ ДЛЯ ПЕРЕРАБОТКИ ОТХОДОВ ПВХ
PROCESSING OF PVC WASTES

Изобретение относится к области переработки вторичного сырья и предназначено для переработки отходов ПВХ (поливинилхлорида), может быть использовано на предприятиях, перерабатывающих пластмассы и их отходы.
Ближайшим аналогом является способ переработки отходов ПВХ, включающий приемку отходов ПВХ с помощью приемочного бункера, сортировку отходов ПВХ, дробление, смешивание в экструдере и формирование изделия (Патент RU №2326899, C08J 11/00, опубл. 20.06.2008).
В данном способе произвольно выделяется хлор при нагреве до 100°C, что не позволяет производить переработку отходов ПВХ при более высоких температурах, что снижает производительность и надежность работы.
Задачей, на решение которой направлено изобретение, является повышение производительности и надежности работы.
Технический результат достигается тем, что в способе переработки отходов ПВХ, включающем приемку отходов ПВХ с помощью приемочного бункера, сортировку отходов ПВХ, дробление, смешивание в экструдере и формирование изделия, согласно изобретению при смешивании в экструдере подают добавки-стабилизаторы, например стеарат бария, карбоксилат свинца или кальция, для создания условий переработки ПВХ в расплаве при температурах до 200-240°C для выделения хлора из расплава под контролем при указанных температурах.
Технический результат, достигаемый при использовании изобретения, совпадает с технической задачей.
Добавка при смешивании в экструдере стабилизаторов, например стеарата бария, карбоксилата свинца или кальция, создает условия переработки ПВХ в расплаве при температурах до 200-240°C для выделения хлора из расплава под контролем при указанных температурах, что повышает производительность и надежность работы.
Способ поясняется чертежом, где изображено устройство для реализации способа.
Для реализации способа применяют следующее устройство.
Устройство для переработки отходов ПВХ содержит приемочный бункер 1, зону сортировки отходов ПВХ 2, зону дробления 3, зону смешивания в экструдере 4 и зону формирования изделия 5. Зона смешивания в экструдере 4 оборудована устройством, выполненным с возможностью подачи необходимых (известных) добавок для создания условий переработки ПВХ в расплаве при температурах до 200-240°C для выделения хлора из расплава под контролем при указанных температурах. Процесс контроля выделения из расплава хлора осуществляют, например, дозированной струей воздуха от вентилятора (не показан).
Способ реализуется следующим образом.
Предварительно спрессованные крупногабаритные отходы различной формы поступают в бункер 1, откуда - в зону сортировки отходов ПВХ 2. Потом материал подается в зону дробления 3, а затем - в зону смешивания в экструдере 4. Там материал обрабатывается добавками-стабилизаторами, например стеаратом бария, карбоксилатом свинца или кальция, которые создают условия переработки ПВХ в расплаве при температурах до 200-240°C для выделения хлора из расплава под контролем. Процесс контроля выделения из расплава хлора осуществляют, например, дозированной струей воздуха от вентилятора (не показан). Выделенный хлор собирают в емкость. Зона формирования готового изделия 5 служит для изготовления конструкций с заданными размерами и формой.
В данном способе хлор выделяется при нагреве до 200-240°C, что позволяет производить переработку отходов ПВХ при более высоких температурах и повышает производительность и надежность работы.
Предлагаемый способ является высокопроизводительным и надежным в работе по сравнению с аналогами за счет использования добавок стабилизаторов для создания высокотемпературной обработки ПВХ.